(57)【要約】【課題】鮮明で視認性の高い表示が可能な電気泳動表示用の表示媒体、それを利用した表示装置、及び可逆表示体の提供。【解決手段】表示セルと、該表示セルに内包された表示組成物１０とからなる表示媒体において、前記表示セルは、片側表面に電極２及びアルキルホスホン酸化合物からなる垂直配向性液晶配向膜３を順に設けた基板１と、片側表面に透明電極５及びアルキルホスホン酸化合物からなる垂直配向性液晶配向膜６を順に設けた透明基板４とが所要間隔をもって対向配置された構成からなり、前記表示組成物１０は、０．８〜２．０μｍのらせんピッチを有する二周波駆動液晶性組成物８と、ネガ型二色性染料９と、該ネガ型二色性染料とは色調の異なる電気泳動性粒子７とを含有する表示媒体。【選択図】  図１
2006251612.tif 000002
【特許請求の範囲】
【請求項１】
表示セルと、該表示セルに内包された表示組成物とからなる表示媒体において、前記表示セルは、片側表面に電極及びアルキルホスホン酸化合物からなる垂直配向性液晶配向膜を順に設けた基板と、片側表面に透明電極及びアルキルホスホン酸化合物からなる垂直配向性液晶配向膜を順に設けた透明基板とが所要間隔をもって対向配置された構成からなり、前記表示組成物は、０．８〜２．０μｍのらせんピッチを有する二周波駆動液晶性組成物と、ネガ型二色性染料と、該ネガ型二色性染料とは色調の異なる電気泳動性粒子とを含有することを特徴とする表示媒体。
【請求項２】
前記表示セルの少なくとも一部分に保護層を設けたことを特徴とする請求項１に記載の表示媒体。
【請求項３】
前記保護層上の少なくとも一部分、及び／又は表示セルの少なくとも一部分に、印刷層を設けたことを特徴とする請求項２に記載の表示媒体。
【請求項４】
前記印刷層上に印刷保護層を設けたことを特徴とする請求項３に記載の表示媒体。
【請求項５】
前記表示媒体に情報記録部を設けたことを特徴とする請求項１〜４のいずれかに記載の表示媒体。
【請求項６】
前記情報記録部が磁気の作用により情報記録の書き込みと読み出しが可能な記録部であることを特徴とする請求項５に記載の表示媒体。
【請求項７】
前記情報記録部が集積回路メモリ又は光メモリであることを特徴とする請求項５に記載の表示媒体。
【請求項８】
前記情報記録部が光の作用により情報記録の読み出しが可能な透明な記録部であることを特徴とする請求項５に記載の表示媒体。
【請求項９】
前記情報記録部に記録された情報が、表示媒体の表裏を示す情報及び／又は表示媒体の位置を示す情報であることを特徴とする請求項５〜８の何れかに記載の表示媒体。
【請求項１０】
請求項１〜９の何れかに記載の表示媒体と、該表示媒体に視認可能な情報を表示させることができる書き込み装置とから構成され、少なくとも書き込み時には該表示媒体と該書き込み装置とが近接できるように着脱自在とした表示装置であって、前記書き込み装置は、複数の信号電極と走査電極とを装備し、その交差部に画像信号に応じて表示媒体に電界を印加することのできるスイッチング素子を有し、それによって表示媒体に画像を表示するように構成されていることを特徴とする表示装置。
【請求項１１】
前記画像信号に応じて表示媒体に電界を印加することのできるスイッチング素子が、薄膜トランジスタであることを特徴とする請求項１０に記載の表示装置。
【請求項１２】
請求項１〜９の何れかに記載の表示媒体と薄膜トランジスタとが一体に構成され、情報の書き換えを可能としたことを特徴とする可逆表示体。
【請求項１３】
請求項１〜９の何れかに記載の表示媒体と薄膜トランジスタとが一体に構成され、情報の書き換えを可能とした可逆表示体であって、該表示媒体が可逆表示体の情報表示面の一部又は全面を占めることを特徴とする可逆表示体。
【請求項１４】
前記可逆表示体が、可逆表示カード、可逆表示シート、可逆表示ディスプレイ又は可逆表示型看板のいずれかであることを特徴とする請求項１３に記載の可逆表示体。
【請求項１５】
前記可逆表示カード、可逆表示シート、可逆表示ディスプレイ又は可逆表示型看板が、可撓姓を有することを特徴とする請求項１４に記載の可逆表示体。
【発明の詳細な説明】
【技術分野】
【０００１】
本発明は、電界の作用により可逆的に視認状態を変化させ得る表示媒体とそれを用いた表示装置及び可逆表示体に関する。
【背景技術】
【０００２】
電気泳動表示装置の場合、少なくとも一方が透明な２枚の基板を、スペーサーを介して所要間隔を空け、対向配置して密閉空間を形成し、この密閉空間内に電気泳動表示用表示液（表示液）を充填して表示パネルを構成する。表示液は、分散粒子（顔料成分粒子）を、この粒子とは色調の異なる色に着色された分散媒中に分散させて調製される。そして、この表示パネルに電界を印加することによって表示を得るものである。透明な基板面が表示面になる。
【０００３】
上記密封空間に充填される表示液は、例えば、キシレン、イソパラフィン系等の分散媒、二酸化チタン等の微粒子（分散粒子）、この分散粒子に対して色のコントラストをつけるための染料、界面活性剤等の分散剤、及び荷電付与剤等の添加剤から構成される。
この表示液に電界を印加することによって表示液中の分散粒子を透明板側に移動させれば、表面には分散粒子の色が現れる。また、これと逆方向の電界を印加することにより、分散粒子を背面側に移動させれば、表面には染料により着色された分散媒の色が現れる。
【０００４】
このような電気泳動表示装置は、電界の向きを制御することにより所望の表示を得る表示装置であり、表示液が比較的入手容易な低コスト材料であること、視野角が通常の印刷物並に広いこと、消費電力が小さいこと、メモリ性を有すること等の長所を持っているので安価な表示装置として注目されている。
【０００５】
また、このような分散粒子と該分散粒子と異なる色調に着色された分散媒とからなる電気泳動表示用表示液（分散系）をマイクロカプセル中に封入し、これらのマイクロカプセルを電極間に配装する構成の電気泳動表示装置が提案され、電気泳動表示装置の構成方法としても簡便な手段が提案されるようになってきた（例えば、特許文献１参照）。
【０００６】
しかしながら、これらの電気泳動表示装置の表示液は、染料等を溶解して着色された疎水性分散媒中に、一般に二酸化チタン等の高屈折率の無機顔料粒子を分散させているため、分散状態の安定性の維持が難しく、繰り返し表示を行う際に凝集等によるコントラストの低下が発生し、表示品質を低下させるという欠点を有している。
【０００７】
また、通常これらの分散系には染料溶液を用いているため、顔料表面に染料が吸着したり、顔料と顔料との間隙に染料溶液が侵入することによって混色が発生し易く、同様にコントラストを大幅に低下させる欠点も有している。
これらの問題点については、染料溶液を用いた分散系の構成そのものと、分散粒子の分散状態の安定性とが関与していると考えられ、両者それぞれを克服することが必要とされている。
【０００８】
上記問題における分散安定性を向上させるための対応手段として、例えば、電気泳動性粒子の表面処理剤にチタネートカップリング剤を用いた系で、かつ染料によって着色された有色の分散媒中に、ソルビタン脂肪酸エステル界面活性剤を添加する方法が提案されている（例えば、特許文献２参照）。
ところが、提案で用いている界面活性剤の場合には、非水系有機溶媒中における顔料分散安定化効果が不十分であり、電圧を印加する電気泳動条件下において十分な効果は得られていない。
【０００９】
また、分散安定のため、帯電粒子に対して帯電制御剤である４級アンモニウム塩化合物を含有させる方法が提案されている（例えば、特許文献３参照。）。この提案では、帯電の異なる２種類の電気泳動性粒子の一方を上記帯電制御剤で処理し、更に界面活性剤を添加することが記載されている。しかし、この場合においても上記と同様に十分な分散安定性が得られておらず効果としては不十分である。
【００１０】
一方、分散安定性を向上させるのとは別に、コントラストを向上させるために種々の提案がされている。
例えば、顔料表面に対して非吸着性である染料を分散媒の着色に用いること（例えば、非特許文献１参照。）、分散媒中の染料濃度を低くすること（例えば、非特許文献２参照。）や、染料濃度、顔料濃度、界面活性剤の最適化を行うこと（例えば、非特許文献３参照。）等による改善も提案されている。
しかし、これらの方法では、効果が不十分であるばかりでなく、染料溶液の表示濃度低下や、応答速度低下という問題を引き起してしまい、実用的な解決策に至っていないのが現状である。
【００１１】
また、前記特許文献１のように電気泳動表示用表示液をマイクロカプセルに封入して表示粒子として利用し、コントラストを向上させる方法が開示されている。
この方法のメリットとしては、泳動粒子の偏在によって起る表示の不均一を防げる点が挙げられる。しかし、この場合、内包される表示液が有色の染料溶液と誘電体顔料粒子の分散液を利用しているため、コントラストの点で十分ではない。
【００１２】
そこで、終始着色された分散媒を用いるシステムの有する上記欠点を解決する手段として、二色性色素を用いるシステムが提案されている（特許文献４、特許文献５、特許文献６参照。）。これらの場合、一定のコントラストの向上効果はあるものの、二色性色素の有色配向状態と無色配向状態を効果的に制御できないため、その向上効果は十分とは云えない。
【００１３】
あるいは別の手段として、例えば、高絶縁性低粘度の無色分散媒中に色調及び電気泳動性が互いに異なる少なくとも２種類の電気泳動性微粒子を分散した液を、少なくとも一方が透明な２枚の対向電極間にスペーサーを介して形成されるセル内に封入した電気泳動表示素子が提案されている（例えば、特許文献７参照。）。しかし、これらの系では色調の異なる電気泳動性微粒子の帯電電荷が反対（正と負の組合せ）であるために、安定な分散状態が維持されず、粒子間の電気的な引力による凝集が発生することで混色を起し、良好なコントラストを有する表示を実現することは困難である。
【００１４】
また、高絶縁性低粘度の無色分散媒中に電気泳動性が同一で色調及び電気泳動速度が互いに異なる少なくとも２種類の電気泳動性微粒子を分散した液を、少なくとも一方が透明な２枚の対向電極間にスペーサーを介して形成されるセル内に封入した電気泳動表示素子が提案されている（例えば、特許文献８参照）。ところが、この場合においても、粒子間の衝突が発生した際に安定な分散状態を維持することは困難であり、十分な機能を発揮するに至っていない。更にこの場合には、同一方向に移動する色調の異なる電気泳動性微粒子の移動速度差を利用したものであるために、一方の面において異なる色調を同時に表示することは不可能であり、同一方向に粒子が移動するために表示が遅く、実用性に欠けている。
【００１５】
あるいは、前述の特許文献７において提案されている電気泳動表示用表示液と同一の分散系をマイクロカプセル内に内包した例が例示されている（例えば、特許文献９参照。）。しかし、この場合にも分散系の安定性が維持されず、電気泳動性微粒子間の電気的な引力による凝集によって混色がマイクロカプセル内で発生し、表示の混色を起してしまうために実用的な手段ではない。
【００１６】
一方、このような色調及び電気泳動性（帯電電荷）が互いに異なる２種類の電気泳動性微粒子を分散した液を電気泳動表示用表示液として用いる系において問題となっている粒子間の凝集を防ぐための手段として、電荷調整剤の添加や粒子の表面処理等による立体的反発効果を用いることが提案されている（例えば、特許文献１０参照。）。ところが、ここに記載されている方法では、十分な分散安定性を維持して２種類の電気泳動性微粒子間の凝集を完全に防ぐことは困難であり、良好なコントラストを実現するには至っていない。
【００１７】
また、樹脂と白色顔料からなる隠蔽用白色粒子と表示用着色粒子と溶媒からなる画像表示用インク組成物が提案されている（例えば、特許文献１１参照。）。しかし、ここで提案されている白色粒子は、白色顔料を混練・粉砕し、分散状態から重合、凝集によって樹脂と複合化したものであり、通常、染料によって着色された分散媒を用いる電気泳動用表示液において溶媒との比重差を調整する目的で使用されている白色粒子である。
この場合にも、分散状態の安定性が維持されていないので、色調の異なる顔料（磁性粉単独又は混合物からなる表示用着色顔料）との組合せにおいて、２種類の粒子間における凝集を低減させる機能を持ち合わせていないため、凝集による混色を引き起し、コントラストの低下を引き起してしまう。
【００１８】
一方、溶媒種に関する例としては、染料によって着色された有色の分散媒を用いる系において、分散媒として直鎖アルキルベンゼンを用いることが提案されている（例えば、特許文献１２参照。）。ところが、これらの溶媒は格別分散安定性を向上させる機能を有していないことから、この技術の展開によって、分散安定性の向上、更にはコントラストの向上を実現することは困難である。
【００１９】
更に、ハロゲン系のテトラクロロエチエンとアルキルベンゼンの混合溶媒や、テトラクロロエチレンと５−エチリデンノルボルネンと芳香族溶媒の混合溶媒を分散媒として用いる例が提案されている（特許文献１３、特許文献１４）。しかし、これらの場合にも上記直鎖アルキルベンゼンと同様に十分な効果を実現するものではない。
【００２０】
一方、誘電体粒子からなる電気泳動性粒子と、二色性色素とネマチック液晶からなる分散媒とを、透明基板と対向基板との隙間に封入した電気泳動表示装置、及び上記の電気泳動性粒子と分散媒を内包した１〜１００μｍの粒径を有するマイクロカプセルからなる電気泳動表示装置が提案されている（例えば、特許文献４参照。）。
【００２１】
前者の電気泳動表示装置では、表示面となる透明基板に垂直配向した配向膜を設け、裏面である対向基板には垂直配向か水平配向の配向膜を設けることによって、表示面側の液晶と二色性色素の吸収軸を共に垂直配向させている。この装置で電気泳動表示粒子の色調を表示する場合、即ち、表示面に電気泳動性粒子が存在する場合、電気泳動性粒子間の隙間に存在する二色性色素の吸収がなくなり、電気泳動性粒子の色調を効果的に表示することが可能となる。しかし、二色性色素の色調を表示する場合、即ち、電気泳動性粒子が裏面側に存在する場合、二色性色素の吸収軸は表示面に近いほど垂直配向となり、入射光が二色性色素に吸収されず、所望の色調が表示されない。このため、コントラストの高い表示が得られない。また、後者の装置で電気泳動表示粒子の色調を表示する場合、マイクロカプセル内の二色性色素は前者の装置のような配向膜との相互作用が存在しないため、ランダムに配向し、電気泳動性粒子の色調との混色が発生し、コントラストが低下してしまう。
【００２２】
【特許文献１】特開平１−８６１１６号公報（特許第２５５１７８３号）
【特許文献２】特開平２−２８４１２８号公報
【特許文献３】特開平１１−１１９７０４号公報
【特許文献４】特開２０００−６６２４７号公報
【特許文献５】特開２００２−２７７９０５号公報
【特許文献６】特開２００２−２７７９０６号公報
【特許文献７】特開昭６２−２６９１２４号公報
【特許文献８】特開昭６３−５０８８６号公報
【特許文献９】ＷＯ９８／０３８９６号公報
【特許文献１０】特表平８−５１０７９０号公報
【特許文献１１】特開平１０−１４９１１７号公報
【特許文献１２】特開平１−３００２３３号公報（特許第２６１２４７４号）
【特許文献１３】特表平９−５００４５８号公報
【特許文献１４】特表平９−５０７８８１号公報
【非特許文献１】フィリップス  ラボ（Ｐｈｌｉｐｓ  Ｌａｂ）：（コンファレンスレコード  オブ  １９８０  バイエニアル  ディスプ．レス．コンフ．（Conference Record of 1980  Biennial Disp.Res.Conf.）
【非特許文献２】ゼロックスパロアルト（Ｘｅｒｏｘ Ｐａｌｏ Ａｌｔｏ）：プロク．エスアイデー（Ｐｒｏｃ．ＳＩＤ），Ｖｏｌ．１８，Ｎｏ．３／４，１９７７
【非特許文献３】松下：プロク．エスアイデー（Ｐｒｏｃ．ＳＩＤ），Ｖｏｌ．１８，Ｎｏ．３／４，１９７７
【発明の開示】
【発明が解決しようとする課題】
【００２３】
本発明は、前記表示液における分散状態の安定性や、表示におけるコントラストなど従来技術の問題点を解消し、より鮮明な表示が可能な電気泳動表示用の表示媒体と、それを利用した表示装置、及び可逆表示体の提供を目的とする。
【課題を解決するための手段】
【００２４】
本発明者は鋭意検討した結果、表示セルと、該表示セルに内包された表示組成物とからなる表示媒体において、前記表示セルを、片側表面に電極及びアルキルホスホン酸化合物からなる垂直配向性液晶配向膜を順に設けた基板と、片側表面に透明電極及びアルキルホスホン酸化合物からなる垂直配向性液晶配向膜を順に設けた透明基板とから構成（所要間隔をもって対向配置）し、一方、表示組成物を、０．８〜２．０μｍのらせんピッチを有する二周波駆動液晶性組成物、ネガ型二色性染料、及び該二色性染料とは色調の異なる電気泳動性粒子の各成分を含有する組成とすることによって、上記課題が解決されることを見出し本発明に到った。
【００２５】
以下、本発明について具体的に説明する。
本発明は、以下に記載する（１）〜（１５）の表示媒体、表示装置、及び可逆表示体に係るものであり、この発明によって前記課題が解決される。
【００２６】
（１）表示セルと、該表示セルに内包された表示組成物とからなる表示媒体において、前記表示セルは、片側表面に電極及びアルキルホスホン酸化合物からなる垂直配向性液晶配向膜を順に設けた基板と、片側表面に透明電極及びアルキルホスホン酸化合物からなる垂直配向性液晶配向膜を順に設けた透明基板とが所要間隔をもって対向配置された構成からなり、前記表示組成物は、０．８〜２．０μｍのらせんピッチを有する二周波駆動液晶性組成物と、ネガ型二色性染料と、該ネガ型二色性染料とは色調の異なる電気泳動性粒子とを含有することを特徴とする表示媒体。
（２）前記表示セルの少なくとも一部分に保護層を設けたことを特徴とする上記（１）の表示媒体。
（３）前記保護層上の少なくとも一部分、及び／又は表示セルの少なくとも一部分に、印刷層を設けたことを特徴とする上記（２）の表示媒体。
（４）前記印刷層上に印刷保護層を設けたことを特徴とする上記（３）の表示媒体。
（５）前記表示媒体に情報記録部を設けたことを特徴とする上記（１）〜（４）の表示媒体。
（６）前記情報記録部が磁気の作用により情報記録の書き込みと読み出しが可能な記録部であることを特徴とする上記（５）の表示媒体。
（７）前記情報記録部が集積回路メモリ又は光メモリであることを特徴とする上記（５）の表示媒体。
（８）前記情報記録部が光の作用により情報記録の読み出しが可能な透明な記録部であることを特徴とする上記（５）の表示媒体。
（９）前記情報記録部に記録された情報が、表示媒体の表裏を示す情報及び／又は表示媒体の位置を示す情報であることを特徴とする上記（５）〜（８）の表示媒体。
（１０）上記（１）〜（９）の表示媒体と、該表示媒体に視認可能な情報を表示させることができる書き込み装置とから構成され、少なくとも書き込み時には該表示媒体と該書き込み装置とが近接できるように着脱自在とした表示装置であって、前記書き込み装置は、複数の信号電極と走査電極とを装備し、その交差部に画像信号に応じて表示媒体に電界を印加することのできるスイッチング素子を有し、それによって表示媒体に画像を表示するように構成されていることを特徴とする表示装置。
（１１）前記画像信号に応じて表示媒体に電界を印加することのできるスイッチング素子が、薄膜トランジスタであることを特徴とする上記（１０）の表示装置。
（１２）上記（１）〜（９）の表示媒体と薄膜トランジスタとが一体に構成され、情報の書き換えを可能としたことを特徴とする可逆表示体。
（１３）上記（１）〜（９）の表示媒体と薄膜トランジスタとが一体に構成され、情報の書き換えを可能とした可逆表示体であって、該表示媒体が可逆表示体の情報表示面の一部又は全面を占めることを特徴とする可逆表示体。
（１４）前記可逆表示体が、可逆表示カード、可逆表示シート、可逆表示ディスプレイ又は可逆表示型看板のいずれかであることを特徴とする上記（１３）の可逆表示体。
（１５）前記可逆表示カード、可逆表示シート、可逆表示ディスプレイ又は可逆表示型看板が、可撓姓を有することを特徴とする上記（１４）の可逆表示体。
【発明の効果】
【００２７】
本発明によれば、表示組成物の分散粒子の凝集や偏在などがなく分散状態が安定し、また、表示における混色などの問題がなくコントラストが優れ、表示品質を低下させることなく鮮明な表示が可能で、かつメモリ性を有する電気泳動表示用の表示媒体と、それを利用した表示装置、及び可逆表示体を提供することができる。
【発明を実施するための最良の形態】
【００２８】
以下、本発明について図を参照して詳しく説明する。
図１は、本発明における表示セルとその表示セルに内包された表示組成物からなる表示媒体の形態の一例を示した断面図である。即ち、表示媒体の電気泳動性粒子が電界の極性に応じて透明基板側に移動する状態（ａ）と基板側に移動する状態（ｂ）を示す断面図である。
【００２９】
図１に示す表示セルは、片側表面に電極２及びアルキルホスホン酸化合物からなる垂直配向性液晶配向膜３を順に設けた基板１と、片側表面に透明電極５及びアルキルホスホン酸化合物からなる垂直配向性液晶配向膜６を順に設けた透明基板４とを、配向膜３、６の膜面同士が対向するように配置した構成により形成されている。なお、各配向膜が設けられた基板は、図示しないスペーサーにより所要間隔をもって対向配置され、この密閉空間に充填された、いわゆる表示セルに内包された表示組成物１０が漏洩しないようになっている。
【００３０】
上記基板１、４の電極面に設けるアルキルホスホン酸化合物垂直配向性液晶配向膜３と６は、液晶分子の長軸方向を基板に対して垂直に配向させる配向膜である。好ましいアルキルホスホン酸化合物は、液晶の垂直配向に有効な炭素数８以上の直鎖状のアルキルホスホン酸化合物である。炭素数が7以下の直鎖状のアルキルホスホン酸化合物や、炭素数が8以上であっても分岐状のアルキルホスホン酸化合物では効果的な液晶の垂直配向性が得られない。
【００３１】
アルキルホスホン酸化合物は、電極２と透明電極４の表面に物理吸着、又は化学吸着させて垂直配向性液晶配向膜３、６を形成する。熱的な安定性の点で、化学吸着が好ましい。
また、表示組成物１０は、約０．８〜２．０μｍのらせんピッチを有する二周波駆動液晶性組成物８と、ネガ型二色性染料９と、該ネガ型二色性染料９とは色調の異なる電気泳動性粒子７とを含有している。
【００３２】
表示組成物１０に含有される、約０．８〜２．０μｍのらせんピッチを有する二周波駆動液晶組成物８は、印加電圧のある一定の周波数（クロスオーバー周波数：ｆｃ）を境界点として、ｆｃより低い周波数ｆＬの印加電圧では正の誘電率異方性を示し、ｆｃより高い周波数ｆＨの印加電圧では負の誘電率異方性を示すネマチック液晶化合物とカイラル剤とから構成され、らせんピッチの大きさはカイラル剤の種類と濃度により調整することが可能である。
【００３３】
約０．８〜２．０μｍのらせんピッチを有する二周波駆動液晶性組成物８は、正の誘電率を示す周波数ｆＬの電圧を印加・遮断することによって光微散乱状態のフォーカルコニック配列を形成し、また負の誘電率を示す周波数ｆＨの電圧を印加・遮断することによって光透過状態のプレーナー配列を形成する。
【００３４】
二周波駆動液晶性組成物が０．８μｍ未満のらせんピッチを有する場合、プレーナー配列時に選択反射が観察されるため好ましくない。
特に、約０．８〜２．０μｍのらせんピッチを有する二周波駆動液晶性組成物８のフォーカルコニック配列及びプレーナー配列は、アルキルホスホン酸化合物からなる垂直配向性液晶配向膜３と６とを組み合わせることによって初めて、それぞれの配列状態のメモリ性が発現する。即ち、らせんピッチが２．０μｍより大きかったり、垂直配向性液晶配向膜チルト角が存在しないとメモリ性は観察されない。
【００３５】
表示組成物１０に含有されるネガ型二色性染料９は、分子の短軸方向に光吸収の遷移モーメントを有する染料である。
ネガ型二色性染料９と約０．８〜２．０μｍのらせんピッチを有する二周波駆動液晶性組成物８とを混合して前記一対の対向配置された基板間からなるセル内に充填した場合、ネガ型二色性染料分子９の長軸は液晶分子の長軸と平行にフォーカルコニック配列又はプレーナー配列する。フォーカルコニック配列するとネガ型二色性染料９の色調が視認され、プレーナー配列すると透明な色調が表示されることになる。
【００３６】
また、表示組成物１０に含有される電気泳動性粒子７は、ネガ型二色性染料９とは色調が異なるように選択される。この電気泳動性粒子７は、電界の印加によって電気泳動極性に応じて一方の電極に移動する。表示面である透明基板５側に移動する場合、その電気泳動性粒子７の色調が表示される。
【００３７】
電気泳動性粒子７としては、限定するものではないが、鉛白、亜鉛華、リポトン、二酸化チタン、硫化亜鉛、酸化アンチモン、炭酸カルシウム、カオリン、雲母、硫酸バリウム、グロスホワイト、アルミナホワイト、タルク、シリカ、ケイ酸カルシウムなどから選択された一種類以上の無機顔料、又はそれらの無機顔料をポリマー粒子か中空ポリマー粒子の表面に付着したか内部に導入された複合粒子などが用いられる。
【００３８】
上記表示セルと表示組成物１０とから構成される表示媒体によれば、図１（ａ）の断面図に示すように、基板１上の電極２と透明基板４上の透明電極５を介して直流電圧を印加すると、電気泳動性粒子７が電界の極性に応じて透明基板４側に移動する。同時に、約０．８〜２．０μｍのらせんピッチを有する二周波駆動液晶性組成物８は、基板と垂直な方向に配向を開始する。液晶組成物中の液晶分子がホメオトロピック配向するのに十分な電圧を印加した後、電圧を遮断する場合、液晶組成物８とネガ型二色性染料９はプレーナー配向する。
【００３９】
このため、表示セルの下部では可視光を吸収しない透明で安定なメモリ状態となり、表示セルの上部（表示面）では電気泳動性粒子７が粒子間凝集力と垂直配向性配向膜６との吸着力により透明基板４側に保持され、電気泳動性粒子７の色調が混色なく表示される。
【００４０】
また、二周波駆動液晶組成物８中の液晶分子がフォーカルコニック配向し、かつホメオトロピック配向しない電圧を印加した後、電圧を遮断する場合、表示セル下部ではネガ型二色性染料９のフォーカルコニック配列による着色状態が形成され、電気泳動性粒子７の色調との混色が発生してしまうので、二周波駆動液晶性組成物８の負の誘電率異方性を示す周波数ｆＨの電圧を印加してプレーナー配向させる。この時電気泳動性粒子７は印加電圧が高周波なため泳動できず、透明基板４側にはネガ型二色性染料９による混色のない電気泳動性粒子７の色調が表示される。
【００４１】
また、図１（ｂ）の断面図に示すように、上記とは逆極性の直流電圧を印加すると、電気泳動性粒子７が基板１側に移動する。同時に、約０．８〜２．０μｍのらせんピッチを有する二周波駆動液晶性組成物８は、基板と垂直な方向に配向を開始する。
液晶組成物中の液晶分子がフォーカルコニック配向し且つホメオトロピック配向しない電圧を印加した後、電圧を遮断すると、表示セル上部ではメモリ性を有したフォーカルコニック配列が形成され、ネガ型二色性染料９による色調が効果的に表示される。
【００４２】
次に、本発明の表示媒体の好ましい実施形態を図２の表示媒体の構成を示す断面図により説明する。
基板１は、ガラス板かプラスチックフィルムからなる透明又は着色した基板である。透明基板４はガラス板かプラスチックフィルムからなる透明な基板である。基板１と４の厚さは約１０μｍ〜１ｍｍ、好ましくは２５〜２００μｍである。
【００４３】
電極２は透明であっても着色していてもよく、金属、ＩＴＯ、ＳｎＯ2、ＺｎＯ：Ａｌなどの導電体薄膜からなり、スッパタリング法、真空蒸着法、ＣＶＤ法、塗布法などにより形成する。透明電極５は、ＩＴＯ、ＳｎＯ2、ＺｎＯ：Ａｌなどの透明な材料からなる透明電極である。電極２と電極５は、マトリックス状にパターン化されているか又はパターン化されていない電極であるが、少なくともどちらか一方はパターン化されていない電極である。パターン化されていない電極は共通電極として使用することができる。
【００４４】
次に、保護層１１は、保護層材料、あるいは必要により保護層材料に各種材料を配合して調製した保護層材料組成物（保護層材料と、それを溶解、分散、懸濁又は乳化する媒体、硬化剤、触媒及び／又は助触媒等を添加した組成物）を、表示セルの例えば、表示層上にワイヤーバーコート、ロールコート、ブレードコート、ディップコート、スプレーコート、スピンコート、グラビアコートなどの塗布方法、又はスパッタリング及び化学的気相法などの気相方法により形成して設けられる。
【００４５】
保護層１１の厚さは、前記基板、例えば基板４を保護する機能を有する範囲内で可能な限り薄い方が望ましく、約０．１〜１００μｍ、好ましくは０．３〜３０μｍである。
保護層１１用の材料としては、ポリエチレン、ポリプロピレン、ポリスチレン、ポリ塩化ビニル、ポリ塩化ビニリデン、塩化ビニル−酢酸ビニル共重合体、ポリビニルブチラール、ポリビニルアルコール、ポリエチレンオキシド、ポリプロピレンオキシド、エチレン−ビニルアルコール共重合体、ポリアセタール、アクリル樹脂、メチルセルロース、エチルセルロース、フェノール樹脂、フッ素樹脂、シリコーン樹脂、ジエン樹脂、ポリスチレン系熱可塑性エラストマー、ポリオレフィン系熱可塑性エラストマー、ポリウレタン系熱可塑性エラストマー、ポリエステル系熱可塑性エラストマー、ポリフェニレンエーテル、ポリフェニレンスルフィド、ポリエーテルスルホン、ポリエーテルケトン、ポリアリレート、アラミド、ポリイミド、ポリ−ｐ−フェニレン、ポリ−ｐ−キシレン、ポリ−ｐ−フェニレンビニレン、ポリヒダントイン、ポリパラバン酸、ポリベンゾイミダゾール、ポリベンゾチアゾール、ポリベンゾオキサジアゾール、ポリキノキサリン、熱硬化性樹脂又は活性エネルギー線硬化樹脂、あるいはそれらの混合物などからなる。
【００４６】
印刷層１２は、表示媒体の使用目的に応じて、保護層１１上の少なくとも一部分（保護層１１上の表示部分を除く少なくとも一部分）に公知のオフセット印刷、グラビア印刷、又はスクリーン印刷により形成することができる。なお、表示媒体の保護層のない部分にも印刷層を設けても構わない。即ち、印刷層１２は、詳細には保護層１１上の少なくとも一部分、及び／又は表示媒体の少なくとも一部分に印刷層を設けることができる。
【００４７】
印刷層１２上及び保護層１１上に印刷保護層１３を設けることができる。印刷保護層１３は、保護層１１と同様な材料を用いることができ、保護層１１や印刷層１２の場合と同様の公知の方法により形成し設けることができる。
更に、本発明における表示媒体の別の好ましい実施形態を図３により説明する。図３は、別の実施形態を説明するための表示媒体の構成を示す断面図（ａ）と記録部の平面図（ｂ）である。
【００４８】
図３において、基板１、透明基板４、電極２、透明電極５、垂直配向性液晶配向膜３と６は図２と同様である。また、保護層２１は、透明な記録部２２を保護するためのものである。
図３（ａ）の断面図に示すように、非表示面２６側には、磁気記録部２３と集積回路メモリ２４を基板１上の少なくとも一部分に設け、その磁気記録部２３、集積回路メモリ２４及び基板１上に第二保護層２５を設ける。第二保護層２５は、図２の説明で述べた保護層１１や印刷保護層１３を構成する材料と同様な材料を用いて形成される。
【００４９】
また、図３（ｂ）の平面図に示すように、透明な記録部２２は格子状に設けることができる。形成される行ｘｎと列ｙｍ（ｎ、ｍは自然数）の交差点（ｘｎ，ｙｍ）を読み出し／書き込み情報として固有化して、デジタル情報として利用することができる。
即ち、このような表示媒体の場合、透明基板４、共通の透明電極５、及び透明な記録部２２を通して表示組成物１０の表示が目視できると同時に、その表示に相当した、又は独立したデジタル情報を書き込んだり、読み出したりすることができる。
【００５０】
前記表示媒体に用いる磁気の作用により情報記録の書き込みと読み出しが可能な記録部２２、集積回路メモリ２４、又は光メモリ情報記録部は、従来の記録技術を用いて作製することができる。
【００５１】
更に、前記の表示媒体と、当該表示媒体に視認可能な情報を表示させることができる書き込み装置とを、着脱が可能な表示装置に構成し、少なくとも書き込み時には前記表示媒体と前記書き込み装置を近接させて表示媒体に画像を表示するようにすることができる。
即ち、書き込み装置には、複数の信号電極と走査電極が装備され、その交差部に画像信号に応じて表示媒体に電界を印加することのできるスイッチング素子を有し、それによって前記表示媒体に画像を表示するように構成することができる。
【００５２】
このような構成では、２次元配列された電界印加手段がスイッチング素子を有するため、その作用により選択時にある部位に与えられた電荷は非選択時には表示媒体を構成する材料の時定数で放電するため、それが粒子の移動時間（応答時間）より長い場合には選択時間を応答時間より短くすることが可能となり、その結果、書き込み速度が速くなる。
また、前記の画像信号に応じて表示媒体に電界を印加することのできるスイッチング素子は、薄膜トランジスタであってもよい。
【００５３】
スイッチング素子としては、大面積の薄膜デバイスの作製が容易な薄膜トランジスタが好ましい。薄膜トランジスタは３端子素子であるためスイッチング性能が高く、中間調を伴うような場合にも鮮明な表示を得ることができる。なお、より書き込み速度を速くするために、蓄積コンデンサを等価回路的に表示媒体と並列になるように設けることも可能である。
【００５４】
更に、前記表示媒体は、薄膜トランジスタと一体に構成し、情報の書き換えを可能とした可逆表示体として各種の形態で用いることができる。
また、表示媒体と薄膜トランジスタとを一体に構成し、情報の書き換えを可能とした可逆表示体の表示媒体を当該可逆表示体の情報表示面の一部又は全面を占めるように構成することによって、カードや、シート等の各種形態で用いることができる。
【００５５】
それらの一例を挙げると、本発明の電気泳動表示媒体が名刺やクレジットカードのような小型のカードの一部又は全部を構成することで、情報を書き換えることが可能なカードが作製され、各種ポイントカードや会員カードとして使用できる。この様な携帯性に優れる小型のカードのサイズを大きくすることで、一般のオフィス等で使用されるディスプレイや記録紙（複写機、プリンター等の出力紙）の代用表示体として、可逆表示シートを作製することもできる。この様な可逆表示シートは、繰り返し使用することができるので、省資源、省エネルギーの観点からも優れた表示媒体である。
【００５６】
また、家電製品を始めとする各種物品に本発明の表示媒体を組み込むことにより、従来の液晶モニターの代わりに情報を提供することが可能となる。この場合には、視野角が広くコントラストも高く優れた表示を実現することができる。更に、本発明の電気泳動表示媒体を各種の広告や看板などの用途で用いることも可能である。この場合にも全面を電気泳動表示媒体で構成することもできるが、ポスターなどの一部分に組み込むことで効果的な表示を実現することも可能である。
【００５７】
また、上記した電気泳動表示媒体は、基板を始めとする各層の材料の選択により媒体に可撓性を付与させることもできるので、前記のカード、シート、ディスプレイ、看板、広告を始めとする各種用途において形状による制約を受けることがなく、非常に幅広い用途に対応することができる。
【実施例】
【００５８】
以下、実施例及び比較例に基づいて本発明を更に詳しく説明するが、これらの実施例は本発明の一態様にすぎず、本発明の技術的範囲は、これらの実施例によって何ら限定されるものではない。
【００５９】
［実施例１］
＜表示媒体の作製＞
（表示セルの作製）
厚さ１．１ｍｍのＩＴＯ付きガラス基板（ＳｕｐｅｒＩＴＯ−Ａ、アルバック成膜（株）製）を二枚用意した。それぞれのＩＴＯ付きガラス基板を、過酸化水素水（約３０％）と、アンモニア水溶液（約３０％）と、イオン交換水とからなる溶液（それぞれの配合割合を１：１：５として混合した溶液）に浸し、約５分間超音波処理した後、同溶液に６０℃で３０分間浸して、ＩＴＯ表面を洗浄形成した。
次に、５ｍｍｏｌのオクタデシルホスホン酸のジメチルスルホキシド／イオン交換水（体積比９：１）溶液を調製し、表面処理した２枚のＩＴＯ付きガラス基板を、その溶液に４０℃で２１時間浸した。基板を取り出し、１４０℃で２時間加熱処理した後、０．５ｍｏｌのＫ２ＣＯ３のエタノール／イオン交換水（体積比２：１）に浸し、１０分間超音波処理して、ＩＴＯ表面に垂直配向性液晶配向膜を形成した。
これら二枚の垂直配向性液晶配向膜を形成した基板を、相互の配向膜が対向するように配置し、樹脂スペーサーにより約１８μｍの電極面間距離を有する内部空間を形成して、表示セルを作製した。
【００６０】
（表示組成物の調製）
１００ｇのネマティック液晶化合物（二周波駆動液晶）ＭＸ００１５４４（メルクジャパン社製、Δε（１０ｋＨｚ）＝１．１、Δε（１００ｋＨｚ）＝−３．９）に１５ｇのカイラル剤Ｓ−８１１（メルクジャパン社製）を溶解して二周波駆動液晶性組成物（液晶組成物）を調製した。くさび形セルにより、らせんピッチを測定した結果、約１．６μｍであった。
この液晶組成物に１．４ｇのネガ型二色性染料１，８−ビス−（４−ブチルベンズアミド）−４−（４−ブチルベンゾイルオキシ）−３−メチル−５−オキシアントラキノン（最大吸収波長５３６ｎｍ）と２．５ｇのオレイン酸を溶解し、得られた溶液に１２．０ｇの酸化チタンＣＲ５０−２（石原産業社製）を加え、１５分間超音波分散して、表示組成物を調製した。
この表示組成物を前記表示セルに注入し、減圧下で脱気処理した後、基板間の隙間を密封して表示媒体を作製した。
【００６１】
［実施例２］
＜表示媒体の作製＞
（表示組成物の調製）
１００ｇのネマティック液晶化合物（二周波駆動液晶）ＭＸ００１５４４に４．６ｇのカイラル剤Ｓ−１０１１（メルクジャパン社製）を溶解して二周波駆動液晶性組成物（液晶組成物）を調製した。くさび形セルにより、らせんピッチを測定した結果、約１．１μｍであった。
この液晶組成物に１．５ｇのネガ型二色性染料１，４，５，８−テトラデカノイルアミノアントラキノン（最大吸収波長５４８ｎｍ）と２．５ｇのオレイン酸を溶解し、得られた溶液に１２．０ｇの酸化チタンＣＲ５０−２（石原産業社製）を加え、１５分間超音波分散して、表示組成物を調製した。
この表示組成物を実施例１と同じ表示セルに注入し、減圧下で脱気処理した後、基板間の隙間を密封して表示媒体を作製した。
【００６２】
［実施例３］
＜表示媒体の作製＞
（表示組成物の調製）
１００ｇのネマティック液晶化合物（二周波駆動液晶）ＭＸ００１５４４に１２ｇのカイラル剤Ｓ−８１１を溶解して二周波駆動液晶性組成物（液晶組成物）を調製した。くさび形セルにより、らせんピッチを測定した結果、約２．０μｍであった。
この液晶組成物を用いる点以外は実施例１と同様にして表示組成物を調製し表示媒体を作製した。
【００６３】
［比較例１］
＜表示媒体の作製＞
（表示セルの作製）
実施例１と同様のＩＴＯ付きガラス基板を二枚用意し、両基板の電極面上に配向剤ＡＬ１２５４（ＪＳＲ社製、濃度３．０％）を塗布し、８０℃で１分間乾燥した。１８０℃で５分間焼成した後、ラビング処理して水平配向性液晶配向膜（プレチルト角１°）を設けた。これら二枚の基板を相互の配向膜が対向するように配置し、樹脂スペーサーにより約１８μｍの電極面間距離を有する内部空間を形成して、表示セルを得た。
この表示セルに実施例１と同じ表示組成物を注入し、実施例１と同様の処理を行って表示媒体を作製した。
【００６４】
［比較例２］
＜表示媒体の作製＞
（表示セルの作製）
実施例１と同様のＩＴＯ付きガラス基板を二枚用意し、両基板の電極面上に配向剤ＪＡＬＳ−４４５−Ｒ３０（ＪＳＲ社製、濃度３．０％）を塗布し、８０℃で１分間乾燥した。１８０℃で５分間焼成した後、ラビング処理して水平配向性液晶配向膜（プレチルト角７°）を設けた。
これら二枚の基板を相互の電極面が対向するように配置し、樹脂スペーサーにより約１８μｍの電極面間距離を有する内部空間を形成して、表示セルを得た。
この表示セルに実施例１と同じ表示組成物を注入し、実施例１と同様の処理を行って表示媒体を作製した。
【００６５】
［比較例３］
＜表示媒体の作製＞
（表示組成物の調製）
１００ｇのネマティック液晶化合物（二周波駆動液晶）ＭＸ００１５４４に１０．１ｇのカイラル剤Ｓ−８１１を溶解して二周波駆動液晶性組成物（液晶組成物）を調製した。くさび形セルにより、らせんピッチを測定した結果、約２．２μｍであった。
この液晶組成物を用いる点以外は実施例１と同様にして表示媒体を作製した。
【００６６】
［比較例４］
＜表示媒体の作製＞
（表示組成物の調製）
１００ｇのネマティック液晶化合物（二周波駆動液晶）ＭＸ００１５４４に５．６ｇのカイラル剤Ｓ−１０１１を溶解して二周波駆動液晶性組成物（液晶組成物）を調製した。くさび形セルにより、らせんピッチを測定した結果、約０．６μｍであった。
この液晶組成物を用いる点以外は実施例１と同様にして表示媒体を作製した。
【００６７】
［実施例４］
実施例１〜３及び比較例１〜４において作製した表示媒体に、媒体の電極を介して表示面側に＋１５０Ｖの電圧を印加して酸化チタンを表示面に移動させ、同時に二色性染料と液晶組成物をホメオトロピック配向させた後、電界を除去し、二色性染料と液晶組成物をプレーナー配向させて、酸化チタンに依存した色調を表示した。
また、媒体の電極を介して表示面側に−４０Ｖの電圧を印加して酸化チタンを非表示面に移動させ、同時に二色性染料と液晶組成物をフォーカルコニック配列させて、二色性染料に依存した色調を表示した。
それぞれの酸化チタンに依存した色調及び二色性染料に依存した表示において、標準反射板上に表示セルを置きＰｈｏｔａｌ  ＭＣＰＤ−１０００（大塚電子社製）を用いて４５度照射−垂直受光により、各セルの反射率を３８０〜８００ｎｍの波長領域で測定した。各セルの二色性染料の最大吸収波長波に相当する波長の反射率を基準にして、二色性染料表示に対する電気泳動性粒子表示の比（コントラスト比）を求め、そのメモリ性を比較した。
【００６８】
その結果、実施例１〜３はそれぞれ比較例１〜４より高いコントラスト比を示し、本発明の表示媒体を用いることにより視認性の高い表示媒体が得られた。また、実施例１〜３は２週間以上のメモリ性を有していたのに対して、比較例１〜４では数時間でコントラスト比の低下が観察された。
実験結果から、従来技術に比べてより鮮明な表示が可能な、メモリ性を有する表示媒体と、それを用いた表示装置及び表示体を提供できることが確認された。
【産業上の利用可能性】
【００６９】
本発明の表示媒体は、表示組成物の分散粒子の凝集や偏在などがなく分散状態が安定し、また、表示における混色などの問題がなくコントラストが優れ、鮮明で視認性の高い表示が可能なであるので、カード、シート、ディスプレイ、看板、広告を始めとする各種用途において好適に使用することができる。
【図面の簡単な説明】
【００７０】
【図１】本発明の表示媒体における電気泳動性粒子が電界の極性に応じて透明基板側に移動する状態（ａ）と基板側に移動する状態（ｂ）を示す断面図である。
【図２】本発明の好ましい実施形態を説明するための表示媒体の構成を示す断面図である。
【図３】本発明の好ましい別の実施形態を説明するための表示媒体の構成を示す断面図（ａ）と記録部の平面図（ｂ）である。
【符号の説明】
【００７１】
１  基板
２  電極
３  垂直配向性液晶配向膜
４  透明基板
５  透明電極
６  垂直配向性液晶配向膜
７  電気泳動性粒子
８  二周波駆動液晶性組成物
９  ネガ型二色性染料
１０  表示組成物
１１  保護層
１２  印刷層
１３  印刷保護層
１４  表示面
２１  保護層
２２  透明な記録部
２３  磁気記録部
２４  集積回路メモリ
２５  第二保護層
２６  非表示面
ｘ１〜ｘ７  行番号を示す符号
ｙ１〜ｙ９  列番号を示す符号
【図１】
2006251612.tif 000003
【図２】
2006251612.tif 000004
【図３】
2006251612.tif 000005